(57)【特許請求の範囲】
【請求項１】
ビサボロールを有効成分として含有することを特徴とするダニ防除剤。
【請求項２】
請求項１のダニ防除剤を樹脂に含有することで得られるダニ防除性成形品。
【請求項３】
樹脂が熱可塑性樹脂である請求項２に記載の成形品。
【発明の詳細な説明】
【０００１】
【発明の属する技術分野】
本発明はダニの防除を目的とする薬剤、及びそれを含有する成形品に関する。屋内のダニは、刺咬症や鼻炎、気管支喘息、アトピー性皮膚炎等のアレルギー性疾患の原因となっている。屋内のダニの増加は、わが国の居住環境の変化によるところが大きく、高気密住宅の普及、内装の洋風化に伴う繊維製品の増加などダニにとって好適な環境が被害を拡大していると考えられ、これらの対策が強く求められている。
【０００２】
【従来の技術】
このようなダニを防除する目的で、ダニの生息域となるタタミ、寝具、カーペット、ふとん綿等の生活資材を、有機リン剤等の殺虫性薬剤の噴射塗布剤あるいは蒸散剤で処理することが行われているが、有機リン剤は毒性が強く、多用するには安全性の面で心配がある。
【０００３】
一方、安全性の高いダニ防除剤として、植物精油成分であるテルペン系化合物を用いることが提案されている（特開昭６３−１０４９０５号公報および京都府衛公研年報、３５巻、９５〜１００頁（１９９０年））。これらのテルペン系化合物は、多量に適用した場合にはしばしば殺ダニ効果を発揮するが、直接人体に接触するような生活資材に実際に適用する量においては、ダニ忌避作用を主な機作として発揮するものが多い。
しかしながら、テルペン系化合物を上記の忌避作用を発現する量で長時間持続的に作用させた場合、ダニが薬剤に対して耐性を獲得することが多く、作用が長時間持続しないことが欠点となっている。
【０００４】
【発明が解決しようとする課題】
本発明は、高い安全性を維持したままで、しかもダニが耐性を獲得し難く、ダニ忌避作用が長時間持続する新しいダニ防除剤を提供することを目的としてなされたものである。また、ダニの生息域となる生活資材の製造に直接使用することができる新規なダニ防除性の樹脂組成物及びその樹脂組成物から成形された成形品を提供しようとするものである。
【０００５】
【課題を解決するための手段】
本発明者らは、上記課題を解決する新しいダニ防除剤の開発に向け鋭意研究を重ねた結果、リナロール、ネロール、シトラール、シトロネロールがダニの耐性化を誘導し、忌避効果が短命であることを確認する一方、テルペン系化合物に属するビサボロールが、予期せぬことに、これらの薬剤より、より高いダニ忌避性を有しながらダニの耐性化を発現し難いことを見いだして本発明に至ったものである。
【０００６】また、本発明者らは、本発明のダニ防除剤を樹脂中に混合し、これを溶融成形することによって得ることができるダニ防除性を有する繊維、フィルムその他の成形品は、タタミ、寝具、カーペット、ふとん綿等の住居内のダニの生息域になる生活資材の製造原料として使用することにより、あるいは、そのままダニ防除用製品として使用することにより、屋内のダニの防除に極めて効果的であることも見いだした。
【０００７】
すなわち、本発明の上記課題は、以下の各発明によってそれぞれ達成される。
（１）ビサボロールを有効成分として含有することを特徴とするダニ防除剤。
（２）上記（１）項記載のダニ防除剤を樹脂に含有することで得られるダニ防除性成形品。
（３）樹脂が熱可塑性樹脂である上記（２）項に記載の成形品。
【０００８】
【発明の実施の形態】
本発明のダニ防除剤の有効成分であるビサボロールは植物精油成分として知られている化合物であり、香料として化粧品等に使用されるもので、次のデータが示す通り極めて安全性の高い薬剤である。
エイムス変異原性試験    ：    陰性
ラット経口急性毒性試験：  ＬＤ５０＝１４８５０ｍｇ／ｋｇ
【０００９】
ビサボロールは香気性が穏やかであり、タタミ、寝具、カーペット、ふとん綿等の生活資材のダニ防除処理に使用しても快適性を損なうことはない。
【００１０】
本発明のダニ防除剤の有効成分として使用するビサボロールは、刺咬症を引き起こすツメダニの常食となるケナガコナダニ等のコナダニ類に対して優れた忌避作用を発揮するため、本発明のダニ防除剤の使用によりツメダニを防除することが可能である。さらに小児喘息、アトピー性皮膚炎、鼻炎といったアレルギー性疾患の原因となるコナヒョウヒダニやヤケヒョウヒダニ等のチリダニ類に対しても優れた忌避作用を発揮する。また、本発明のダニ防除剤の有効成分であるビサボロールは、ダニの耐性化を発現し難い特徴的な作用を示すため、長期にわたってそのダニ防除効果を発現することができる。従って、本発明のダニ防除剤をこれら屋内のダニの生息領域となるタタミ、寝具、カーペット、ふとん綿等に適用することにより、快適性を損なうことなく、効率的にダニを防除し、刺咬症やアレルギー性疾患を防止することが可能である。
【００１１】
本発明のダニ防除剤の有効成分であるビサボロールは、他の成分を加えずに単独の形でも使用できるが、ダニ防除剤として使いやすくするために担体、乳化剤、安定化剤等を配合して製剤となし、これを必要に応じて希釈するなどして使用することができる。また、本発明のダニ防除剤においては、ビサボロール以外に他のダニ防除剤を併用することができ、さらに、必要に応じて他の配合成分、例えば、保持物質、結着剤、塗料、香料、染料等、を加えることもできる。
【００１２】
本発明のダニ防除剤は、公知方法により、例えばエアゾール、油剤、くん蒸剤、シート、粉剤、マイクロカプセル、水和剤等の任意の剤型に調製することができ、これらを各種の素材、例えば、織布、編布、湿式不織布（紙）、乾式不織布、合板、合成樹脂シート、合成樹脂板等に噴霧、塗布、含浸あるいは展延させることにより、各種の用途に供することができる。
この場合、編布、織布、不織布を構成する繊維としては、天然繊維、再生繊維、半合成繊維、合成繊維、無機繊維等を挙げることができる。
【００１３】
さらに、本発明のダニ防除剤の有効成分であるビサボロールは、各種樹脂中に配合し、繊維、フィルム、シート、その他の成形品に加工することができ、これらをタタミ、寝具、カーペット、ふとん綿等の住居内のダニの生息域になる生活資材の製造原料として使用し、あるいは、その成形品をダニ防除のための部材として使用することにより、ダニの防除を極めて効果的に行うことができる。
【００１４】
ダニ防除剤を配合する樹脂としては、例えばセルロース系樹脂、アクリル系樹脂、ポリビニルアルコール系樹脂、エチレン−酢酸ビニル系共重合体のケン化物、ポリオレフィン系樹脂、ポリアミド系樹脂、ポリエステル系樹脂のようなフィルム形成性または繊維形成性樹脂が挙げられ、特に、溶融成形に供される樹脂としては、ビサボロールの耐熱性を考慮すると、融点が１３０℃から２７０℃の熱可塑性樹脂を使用することが好ましい。
【００１５】
本発明のダニ防除剤を熱可塑性樹脂に配合して繊維化する場合、ダニの防除効果をより長期間保つためには、ビサボロールを融点が比較的低いポリオレフィン系樹脂に配合し、これを芯部分とし、他の熱可塑性樹脂で芯部分を被覆した芯鞘型の複合繊維とすることが好ましい。さらにビサボロールを直接樹脂とブレンドせずに、シリカ等の多孔質担体に予め担持させたのち樹脂とブレンドすると、さらに防除剤の徐放効果が高められるので、好ましい。
【００１６】
ビサボロールの使用量には、好ましいダニ防除活性が発現される限り、特段制限はないが、例えば、噴霧、塗布、含浸あるいは展延する対象物品の単位面積（１ｍ２）当たり０．０１〜１０ｇ程度、好ましくは０．１〜３ｇ／ｍ２、である。
【００１７】
また、ビサボロールを樹脂に配合して繊維またはフィルムに溶融加工する場合には、繊維またはフィルムの全重量の０．１〜５重量％程度、好ましくは０．５〜３重量％程度、含有させれば良い。
【００１８】
かくして、本発明によればビサボロールを有効成分として含有することからなる、安全性が高く、且つダニが耐性化を獲得し難いという特徴を有するダニの防除剤並びにダニ防除性樹脂成形品が提供される。
【００１９】
本発明のダニ防除剤、並びに本ダニ防除剤を含有する樹脂からなる成形品は、有効成分であるビサボロールがダニに対して高い忌避効果を発揮し、且つビサボロールに対してダニが耐性を獲得し難いという優れた特徴を有するため、ダニの防除効果が持続的に発現する。
【００２０】
【実施例】
以下、実施例により本発明を具体的に説明するが、本発明はこれらの実施例によりなんら限定されるものではない。
［試験方法］
ダニ忌避性能を評価する場合、一般的な評価方法として大阪府立公衆衛生研究所法や侵入阻止法等が利用されているが、これらの方法は試験時間が２４〜４８時間に限られており、ダニの薬剤に対する耐性化の現象を見逃し、ダニ防除性製品の実際の生活環境における性能を反映しているとは言い難い面があるため、本発明者らは、これらの試験方法を基にして、試験期間を３日間以上に延長し、試験期間中のダニの忌避率の変化を経時的に実体顕微鏡下で検定することによりダニの耐性化の有無を確認する改良試験法を開発した。本発明者らが開発したダニ忌避性試験の方法は以下のとおりである。
試験方法には、大阪府公衆衛生研究所法を改良したＡ法と侵入阻止法を改良したＢ法の２種類の方法がある。ダニ防除剤で処理した試料または無処理対照試料を直径４ｃｍのシャーレの底面一杯を覆う大きさに円形に切って同シャーレの底面に敷き、その中央部に新鮮なダニ飼育用培地５０ｍｇまたは２００ｍｇを乗せ、それぞれ試験区または対照区とする。さらに試験区と対照区のシャーレを図１または図２に示した様に組み合わせて固定する。Ａ法では試験区または対照区に取り囲まれた中央の直径４ｃｍの空きシャーレに、Ｂ法では中央に試験区または対照区を固定した直径９ｃｍのシャーレの内部に供試ダニを飼育培地とともに５０００頭または１万頭を放つ。次いで、ダニの生活に好適な湿度を保つために全体を飽和食塩水をはった容器に納め、２５℃に保った恒温槽内に３日間以上の期間置く。試験期間中に何回か試験容器を取り出し、そのつど試験区及び対照区の新鮮培地中へ侵入したダニ数を実体顕微鏡下で計数し、次式により忌避率を求める。
忌避率（％）＝（１−試験区のダニ侵入数／対照区のダニ侵入数）×  １００
試験期間中の経時的な忌避率の変化を同一の試験容器について追跡することでダニの忌避効果とダニ忌避成分に対するダニの耐性化の有無を判定する。
【００２１】
［実施例１〜２、比較例１〜６］
ビサボロールをメタノールに０．６あるいは１．８重量％の割合で希釈し、厚さ０．２６ｍｍの紙シートの面積１平方ｍ当たり１６７ｇ含浸し、風乾によりメタノールを蒸発させ、表１に示した量のビサボロールを含浸するシートを作成し実施例１〜２とした。また、比較例１〜６として、リナロール、ネロール、シトラール、シトロネロール、ゲラニオール、ネロリドールを同様の方法にて表１に示した量で含有するシートを作成した。実施例１〜２及び比較例１〜６のシートのケナガコナダニに対するダニ忌避効果を、薬剤を含有しない紙シートを対照区に用いて改良試験法Ａで試験期間６日間で評価した。試験結果をまとめて表１に記載する。また、実施例１及び比較例５〜６のシートのコナヒョウヒダニに対する忌避効果を改良試験法Ａでより長期間である１４日間の試験期間で評価した。試験結果を表２に記載する。
【００２２】
【表１】
0003544817.tif 000002
【００２３】
【表２】
0003544817.tif 000003
【００２４】
［実施例３］
ビサボロールをシリカ（０．０３μｍ）に添加してビサボロール４０重量％を担持したシリカを作り、これを低密度ポリエチレンに含有させたビサボロール１０重量％含有マスターチップを製造した。これを高密度ポリエチレンに加えて希釈し、芯部用ポリエチレン組成物の全重量に基づいてビサボロールを６．７重量％の濃度で含有する芯部用ポリエチレン組成物を製造した。次に通常のポリエチレンテレフタレートを鞘部に、上記方法により得られたポリエチレンを芯部として、鞘部：芯部＝７０：３０の割合で複合紡糸繊維用装置に供給し、吐出量４５０ｇ／分、巻取速度９００ｇ／分、紡糸温度２９５℃で紡糸し、中実断面の芯鞘複合繊維を製造した。本繊維の全重量に基づくビサボロールの含有量は２重量％である。これを公知の方法で延伸、捲縮、熱処理した後、デニール６ｄ、カット長５１ｍｍの短繊維原綿を得た。本原綿をカードにてウエッブ５０ｇ／平方ｍのシート状綿に成形し、これを試験区の試料として、コナヒョウヒダニ及びヤケヒョウヒダニに対する忌避効果を改良試験法Ｂで評価した。試験結果を表３に示す。
【００２５】
【表３】
0003544817.tif 000004
【００２６】
［考察］
表１に示した試験結果から判る通り、比較例１〜４では、試験開始から２日間はケナガコナダニに対して比較的高い忌避活性を示すが、３日目以降は急速に忌避率が低下し、ダニが被験薬剤に対して耐性を獲得したと考えられる。これに比べ、ビサボロール（実施例１〜２）、ゲラニオール（比較例５）、ネロリドール（比較例６）は、比較例１〜４よりも少ない適用量で高いダニ忌避効果を発揮し、しかもこの効果は６日間の試験期間中安定に持続した。しかし、表２に示した試験結果から判る通り、より長時間である１４日間の試験期間においては、ゲラニオール（比較例５）及びネロリドール（比較例６）のコナヒョウヒダニに対する忌避効果は低減したが、ビサボロール（実施例１）は１４日目までも忌避効果を完全に維持し、ダニの耐性化が発現し難いというビサボロールの優れた特徴が確認された。
また、ビサボロールを芯鞘複合繊維の芯部の樹脂に含有させた場合（実施例３）でも、ダニに対する忌避効果を発揮することが確認された。
【００２７】
【発明の効果】
本発明のダニ防除剤及びそれを含有する樹脂からなる成形品は、有効成分であるビサボロールが屋内のダニに対して優れた忌避作用を発揮し、且つダニの薬剤耐性を生じ難いと言う特徴を有する。従って、本発明のダニ防除剤及びそれを含有する樹脂からなる成形品を住居内でダニの生息域となっているタタミ、寝具、カーペット、ふとん綿等の生活資材に適用することで、刺咬症または各種のアレルギー性疾患に関与する屋内のダニを持続的且つ効率的に防除することができ、ひいてはこれらの疾患の防止に役立つ。
【図面の簡単な説明】
【図１】本発明で採用したダニ忌避性試験Ａ法を示した説明図である。
【図２】本発明で採用したダニ忌避性試験Ｂ法を示した説明図である。
【図１】
0003544817.tif 000005
【図２】
0003544817.tif 000006